(57)【要約】      （修正有）【課題】公知のアラミド繊維を用いた繊維ロープに比べ、機械的特性に優れるとともに、耐磨耗性に優れた繊維ロープを提供すること。【解決手段】１種或いは複数種の補強用繊維を含む繊維ロープであって、該補強用繊維が特定の構造反復単位を含む芳香族コポリアミドからなり、その強度が２０ｃＮ／ｄｔｅｘ以上、引張弾性率が５００ｃＮ／ｄｔｅｘ以上の芳香族コポリアミド繊維からなる機械的特性に優れるとともに、耐磨耗性に優れた繊維ロープ。【選択図】なし【特許請求の範囲】
【請求項１】
１種或いは複数種の補強用繊維を含む繊維ロープであって、該補強用繊維が下記式（１）および下記式（２）の構造反復単位を含む芳香族コポリアミドからなり、その強度が２０ｃＮ／ｄｔｅｘ以上、引張弾性率が５００ｃＮ／ｄｔｅｘ以上の芳香族コポリアミド繊維であることを特徴とする繊維ロープ。
【化１】
2006207066.tif 000007
【化２】
2006207066.tif 000008
【請求項２】
芳香族コポリアミドに含まれる下記式（２）の構造反復単位が構造単位の全量に対して３０〜１００モル％である請求項１記載の繊維ロープ。
【化３】
2006207066.tif 000009
【発明の詳細な説明】
【技術分野】
【０００１】
本発明は、アラミド繊維よりなるロープに関するもので、より詳しくは機械的特性に優れるとともに、耐摩耗性に優れたロープに関するものである。
【背景技術】
【０００２】
従来より、高強度で、細い繊度の繊維からなり、軽量で、柔軟で、取扱い性に優れたロープが要求されている。
このような要求に応えるため、アラミド繊維を用いたロープが開発されており、例えば、特開平１１−２８６８３０号公報には、高い引張強度、引張伸度を有する、繊維ロープに有用なアラミドポリマーが開示されている。
【０００３】
しかしながら、これら従来のアラミド繊維は機械的強度には優れるものの、耐摩耗性が悪いため容易に毛羽立ち、繰り返し使用すると強度が低下するという問題点があり、強度が高く、且つ耐摩耗性にも優れた繊維ロープが切望されてきた。
【特許文献１】特開平１１−２８６８３０号公報
【発明の開示】
【発明が解決しようとする課題】
【０００４】
本発明は、上記従来技術を背景になされたもので、その目的は、機械的特性に優れるとともに、耐摩耗性にも優れたロープを提供することにある。
【課題を解決するための手段】
【０００５】
すなわち、本発明によれば、１種或いは複数種の補強用繊維を含む繊維ロープであって、該補強用繊維が下記式（１）および下記式（２）の構造反復単位を含む芳香族コポリアミドからなり、その強度が２０ｃＮ／ｄｔｅｘ以上、引張弾性率が５００ｃＮ／ｄｔｅｘ以上の芳香族コポリアミド繊維であることを特徴とする繊維ロープが提供される。
【０００６】
【化１】
2006207066.tif 000002
【０００７】
【化２】
2006207066.tif 000003
【発明の効果】
【０００８】
本発明によれば、機械的特性に優れるとともに、耐摩耗性にも優れたロープが提供される。
【発明を実施するための最良の形態】
【０００９】
以下、本発明の実施の形態について詳細に説明する。
本発明でいう芳香族コポリアミドとは、１種又は２種以上の２価の芳香族基が直接アミド結合により連結されているポリマーであって、該芳香族基は２個の芳香環が酸素、硫黄又はアルキレン基で結合されたものであってもよい。また、これらの２価の芳香族基には、メチル基やエチル基などの低級アルキル基、メトキシ基、クロルキなどのハロゲン基等が含まれていてもよい。
【００１０】
本発明の芳香族コポリアミドは、従来公知の方法にしたがって、アミド系極性溶媒中で芳香族ジカルボン酸クロライドと芳香族ジアミンとを反応せしめてポリマー溶液を得る。
【００１１】
本発明における芳香族ジカルボン酸ジクロライドは従来公知のもので良い。例えばテレフタル酸ジクロライド、２−クロロテレフタル酸ジクロライド、３−メチルテレフタル酸ジクロライド、４、４’−ビフェニルジカルボン酸ジクロライド、２，６−ナフタレンジカルボン酸ジクロライド、イソフタル酸ジクロライド等が挙げられる。
【００１２】
本発明においては２種の芳香族ジアミンを用いる。一方の芳香族ジアミンは置換又は非置換パラ型芳香族ジアミンから選ばれた１種であり、パラ型フェニレンジアミン、パラ型ビフェニレンジアミン等の一般的に公知のもので良い。また、もう一方の芳香族ジアミンは置換又は非置換のフェニルベンジミダゾール基を有する芳香族ジアミン類から選ばれた１種であり、中でも入手のし易さ、得られる繊維が有する優れた引張強度、初期モジュラス等の点から、５（６）−アミノ−２−（４−アミノフェニル）ベンジミダゾールが良い。
【００１３】
本発明で用いられるアミド系極性溶媒としては、Ｎ，Ｎ−ジメチルホルムアミド、Ｎ，Ｎ−ジメチルアセトアミド、Ｎ−メチル−２−ピロリドン、ジメチルイミダゾリジノンなどを例示することができるが、特に、芳香族ポリアミドの重合からドープ調整、湿式紡糸工程に至るまでの取扱い性や安定性及び害溶媒の毒性等の点から、Ｎ−メチル−２−ピロリドンが好ましい。
【００１４】
本発明における芳香族コポリアミドは、下記式（１）および下記式（２）の構造反復単位を含む芳香族コポリアミドからなる芳香族コポリアミド繊維である必要があり、下記式（２）の構造反復単位が構造単位の全量に対して３０〜１００モル％、さらに好ましくは５０〜１００モル％の範囲で含まれていることが好ましい。該含有量が３０モル％未満の場合には重合反応においては反応溶液が濁るという問題が生じ、この様な濁ったドープでは製糸することが困難となることがある。
【００１５】
【化３】
2006207066.tif 000004
【００１６】
【化４】
2006207066.tif 000005
【００１７】
本発明の芳香族コポリアミドは、公知のアラミド繊維の製造方法により製糸することができる。例えば、半乾半湿式紡糸法によりドープを凝固液中に押し出し、凝固液から凝固糸として引き取り、水洗工程にて溶媒を十分に除去し、乾燥工程にて充分に乾燥したのち必要に応じて熱処理を行う。
【００１８】
本発明における繊維の熱処理温度は４００〜５００℃の範囲とすることが好ましい。該温度が４００℃未満の場合には、繊維が充分に配向結晶化を起こすことができないために充分な引張強度、耐摩耗性が得られない場合がある。また、該温度が５００℃を越える場合には、繊維が熱劣化を引き起こすために充分な引張強度、初期モジュラスが得られないことがある。
【００１９】
また、本発明で得られる芳香族コポリアミド繊維は引張強度２０ｃＮ／ｄｔｅｘ、初期モジュラス５００ｃＮ／ｄｔｅｘ以上であることが必要である。
【００２０】
上記芳香族コポリアミド繊維の繊度やフィラメント数に特に制限はないが、強度の観点からは単糸繊度は０．５〜６ｄｔｅｘが好ましい。必要に応じて、単糸繊度は１０ｄｔｅｘ以上であってもよい。また、長繊維であっても短繊維であってもよい。
【００２１】
本発明において、上記芳香族コポリアミド繊維を含む繊維ロープの構造としては、撚り合わせロープ（３つ打ち、４つ打ち、６つ打ち、バラ打ち）、網索ロープ、延縄等が挙げられる。この際、撚り数、撚り構造は用途、目的に応じて適宜選定される。一般的には、複数本の芳香族コポリアミド繊維を引き揃えてストランドとした後に下撚りを行なって下撚り糸とし、複数本の下撚り糸を撚り合わせて下撚りとは逆方向に上撚りを加えて繊維ロープとする。この際、繊維ロープに加える撚り数としては３〜１０００回／ｍとすることが好適である。用途によっては、得られたロープを更に複数本合わせて下撚り／上撚りを加えた繊維ロープとしてもよい。また、本発明の繊維ロープは、芳香族コポリアミド繊維以外の従来公知の繊維と組み合わせてもよい。
【００２２】
上記繊維ロープには、必要に応じて、油剤、顔料、難燃剤、耐候剤等を付与してもよい。また、上記繊維ロープには樹脂を被覆しても良く、被覆する樹脂の組成は特に制限はなく、ポリエステル樹脂、アクリル樹脂、ＡＢＳ樹脂等公知の樹脂を用いることができる。
【実施例】
【００２３】
以下、実施例により本発明をさらに具体的に説明する。なお、実施例中の各特性は、以下の方法に従って評価した。
（１）繊維の摩耗試験
耐摩耗性は、ＪＩＳ  Ｌ１０９５のうち摩耗強さを測定するＢ法に準拠した摩耗試験により、破断までの摩耗回数にて評価した。
【００２４】
［実施例１］
パラフェニレンジアミン（ＰＰＤ）１５モル、５（６）−アミノ−２−（４−アミノフェニル）ベンジミダゾール（ＤＡＰＢＩ）３５モル、テレフタル酸クロライド５０モルからなる重合体ドープを紡出した未延伸糸を、熱処理温度４８０℃にて熱処理を行い、１１００ｄｔｅｘ、５００フィラメント芳香族コポリアミド繊維を得た。
得られた芳香族コポリアミド繊維の引張強度は２４．９ｃＮ／ｄｔｅｘ、引張り弾性率は８９９ｃＮ／ｄｔｅｘであった。
【００２５】
得られた繊維１０本を合糸してストランドとし、リング撚糸機を用いて、Ｚ方向に７７回／ｍの下撚りを施し、さらにこの撚糸ストランド３本を合糸してＳ方向に４５回／ｍの上撚りを施して２．９ｍｍ径の繊維ロープを得た。得られた繊維および繊維ロープの特性を表１に示す。
【００２６】
［実施例２〜３］
実施例１において、ジアミンの投入量を表１に示す如く変更した以外は、実施例１と同様に実施して繊維ロープを得た。得られた繊維および繊維ロープの特性を表１に示す。
【００２７】
［比較例１］
補強用繊維として、ポリパラフェニレンテレフタルアミド（ＰＰＴＡ）繊維（帝人トワロン製、商標名Ｔｗａｒｏｎ）を用い、実施例１と同様の方法にて繊維ロープを得た。得られた繊維および繊維ロープの特性を表１に示す。
【００２８】
【表１】
2006207066.tif 000006
【産業上の利用可能性】
【００２９】
本発明によれば、公知のアラミド繊維を用いた防護衣料に比べ、防護衣料を装着した場合に支障無く動くことができ、軽量でかつ高い耐弾性能を持つ防護衣料が提供されるので、軽量で優れた保護用品、あるいは安全用品等の用途分野に有用である。